(57)【要約】      （修正有）【課題】高速成膜にて安価に成膜された光触媒酸化タングステン薄膜を提供する。【解決手段】ガスフロースパッタリングにより、加熱基板１６上に成膜された光触媒酸化タングステン薄膜と成膜後に焼成されてなる酸化タングステン薄膜は、優れた可視光応答光触媒活性を示す。従来のスパッタリングより圧力が２桁程度高く、ターゲット１５表面をアルゴンガスの強制流が流れ、ターゲット表面に酸素ガスが拡散してくるのを防ぎ、常にフレッシュなメタル状態に維持しつつスパッタリングし、スパッタ粒子をアルゴンの強制流にて基板上まで輸送し、基板上で酸素ガスにより酸化させることが可能である。これにより十分な酸素を導入しても通常のスパッタリングのように酸化物モードになって成膜速度が低下することはなく、酸化タングステン薄膜の高速成膜が可能となる。【選択図】図１
2008106342.tif 000002
【特許請求の範囲】
【請求項１】
ガスフロースパッタリングにより成膜されてなることを特徴とする酸化タングステン薄膜。
【請求項２】
請求項１において、ターゲットとして金属タングステンを用い、酸素ガスを導入する反応性スパッタリングで成膜されてなることを特徴とする酸化タングステン薄膜。
【請求項３】
請求項１又は２において、加熱基材上に成膜され、アズデポジッションで光触媒活性を示すことを特徴とする酸化タングステン薄膜。
【請求項４】
請求項３において、基材として、ガラス板、金属板、金属箔又はセラミックス板を用いたことを特徴とする酸化タングステン薄膜。
【請求項５】
請求項１ないし４のいずれか１項において、ガスフロースパッタリングにおける成膜圧力が５〜２００Ｐａであることを特徴とする酸化タングステン薄膜。
【請求項６】
請求項１ないし５のいずれか１項において、アルゴンガスと酸素ガスとを別々に導入するガスフロースパッタリングにより成膜されてなることを特徴とする酸化タングステン薄膜。
【請求項７】
請求項１ないし６のいずれか１項において、矩形ターゲットを向き合わせる形に配置したカソード構造を有するガスフロースパッタリング装置で成膜されてなることを特徴とする酸化タングステン薄膜。
【請求項８】
請求項１ないし７のいずれか１項において、ガスフロースパッタリングにより１００ｎｍ／ｍｉｎ以上の成膜速度で成膜されてなることを特徴とする酸化タングステン薄膜。
【請求項９】
請求項１ないし８のいずれか１項において、ガスフロースパッタリングによる成膜後、焼成されてなることを特徴とする酸化タングステン薄膜。
【請求項１０】
請求項９において、焼成条件が４００〜９００℃であることを特徴とする酸化タングステン薄膜。
【発明の詳細な説明】
【技術分野】
【０００１】
本発明は、酸化タングステン（ＷＯ３）薄膜に係り、特に、ガスフロースパッタリングによる高速成膜で形成された可視光応答光触媒機能を有する酸化タングステン薄膜に関する。
【背景技術】
【０００２】
酸化タングステンは優れた光触媒材料であり、その有機物分解機能や超親水性などの機能により、脱臭、水浄化、防汚、セルフクリーニング（自己浄化）、抗菌、抗ウィルス、抗カビ、殺菌など様々な分野への適用が試みられている。特に結晶性の酸化タングステンは可視光にて触媒活性を示す可視光応答性を有することから、屋外のみならず屋内での使用についても期待される。
【０００３】
酸化タングステンを光触媒材料に適用する場合、単独で使用されることは稀であり、通常は何らかの基材表面に薄膜状に固定化されて使用される。この際、スパッタリングは、あらゆる基材表面に密着力良く酸化タングステン薄膜を形成することが可能である等の特長を有し、酸化タングステン薄膜の形成方法として優れている。
【０００４】
しかしながら、通常のスパッタリング（ＤＣマグネトロンスパッタリング）で、Ｗターゲットを用い、酸素を導入しながら行う反応性スパッタリングにおいて透明な酸化タングステン薄膜を形成するには、いわゆる酸化物モードでの成膜となり、成膜速度が１０ｎｍ／ｍｉｎ程度と極めて低速な成膜となってしまう。このような低速の成膜速度では工業的に使用に耐えるものではない。
【０００５】
また、従来のスパッタリングでは成膜速度が遅いこと以外に、基板を６００℃程度あるいはそれ以上に加熱しながら成膜した場合にのみ可視光応答性を示し、低温で成膜した後に後焼成をした場合には可視光応答性を示さないことも、製造方法に制限がかかる点で問題である。
【０００６】
このように、通常のスパッタリングによる酸化タングステン薄膜の形成では、成膜速度が遅い；基板を６００℃程度あるいはそれ以上に加熱しながら成膜した場合にのみ可視光応答性を示し、低温で成膜した後に後焼成をした場合には可視光応答性を示さない；といった欠点があるが、更に、通常のスパッタリングでは、真空チャンバー内を高真空状態に排気するために大掛かりな排気装置や高機能の制御機器が必要となるため、高額な設備を必要とするという欠点もある。
【０００７】
このような通常のスパッタリングに対して、ガスフロースパッタリングが知られており、本出願人は先に、ガスフロースパッタリングを、固体高分子型燃料電池用電極の触媒層や、色素増感型太陽電池用半導体電極層の形成に応用する技術を提案している（特許文献１〜３）。
【０００８】
ガスフロースパッタリングは、比較的高い圧力下でスパッタリングを行い、スパッタ粒子をＡｒ等のガスの強制流により成膜対象基材まで輸送して堆積させる方法である。このガスフロースパッタリングは高真空排気が不要であることから、従来の通常のスパッタリングのような大掛かりな排気装置を用いることなく、メカニカルなポンプ排気で成膜することが可能であり、従って安価な設備で実施できる。しかも、ガスフロースパッタリングは、通常のスパッタリングの１０〜１０００倍の高速成膜が可能である。更に、ターゲット背面に磁石を必要としないために、ターゲット背面に磁石を必要とする通常のスパッタリングではターゲットの利用効率が２０〜３０％程度であるのに対して、ガスフロースパッタリングではターゲットの利用効率が９０％以上と非常に高い。従って、ガスフロースパッタリングによれば、設備費の低減、成膜時間の短縮、ターゲット利用効率の向上により、成膜コストを大幅に低減することが可能となる。
【特許文献１】特願２００４−３１９５９２号
【特許文献２】特願２００４−３１９５４８号
【特許文献３】特願２００４−３１９５９８号
【発明の開示】
【発明が解決しようとする課題】
【０００９】
前述の如く、光触媒材料としての酸化タングステン薄膜の成膜に当たり、従来採用されているスパッタリングでは、成膜速度が遅い；基板を６００℃程度あるいはそれ以上に加熱しながら成膜した場合にのみ可視光応答性を示し、低温で成膜した後に後焼成をした場合には可視光応答性を示さない；高額な設備を必要とし、ターゲットの利用効率も悪く、成膜コストが高くつく；といった欠点があり、従来、高速成膜にて光触媒活性を有する酸化タングステン薄膜を安価に製造する方法は提供されていなかった。
【００１０】
従って、本発明は、高速成膜にて安価に成膜された光触媒酸化タングステン薄膜を提供することを目的とする。
【課題を解決するための手段】
【００１１】
本発明者らは、上記課題を解決すべく鋭意検討した結果、ガスフロースパッタリングを採用することにより、酸化タングステン薄膜を高速成膜にて安価に成膜することができること、更には基板を加熱しながら成膜する場合と成膜された酸化タングステン薄膜を後焼成する場合のいずれにおいても、優れた可視光応答光触媒活性を有する酸化タングステン薄膜を得ることができることを見出し、本発明を完成させた。
【００１２】
即ち、本発明は以下を要旨とする。
【００１３】
請求項１の酸化タングステン薄膜は、ガスフロースパッタリングにより成膜されてなることを特徴とするものである。
【００１４】
請求項２の酸化タングステン薄膜は、請求項１において、ターゲットとして金属タングステンを用い、酸素ガスを導入する反応性スパッタリングで成膜されてなることを特徴とするものである。
【００１５】
請求項３の酸化タングステン薄膜は、請求項１又は２において、加熱基材上に成膜され、アズデポジッションで光触媒活性を示すことを特徴とするものである。
【００１６】
請求項４の酸化タングステン薄膜は、請求項３において、基材として、ガラス板、金属板、金属箔又はセラミックス板を用いたことを特徴とするものである。
【００１７】
請求項５の酸化タングステン薄膜は、請求項１ないし４のいずれか１項において、ガスフロースパッタリングにおける成膜圧力が５〜２００Ｐａであることを特徴とするものである。
【００１８】
請求項６の酸化タングステン薄膜は、請求項１ないし５のいずれか１項において、アルゴンガスと酸素ガスとを別々に導入するガスフロースパッタリングにより成膜されてなることを特徴とするものである。
【００１９】
請求項７の酸化タングステン薄膜は、請求項１ないし６のいずれか１項において、矩形ターゲットを向き合わせる形に配置したカソード構造を有するガスフロースパッタリング装置で成膜されてなることを特徴とするものである。
【００２０】
請求項８の酸化タングステン薄膜は、請求項１ないし７のいずれか１項において、ガスフロースパッタリングにより１００ｎｍ／ｍｉｎ以上の成膜速度で成膜されてなることを特徴とするものである。
【００２１】
請求項９の酸化タングステン薄膜は、請求項１ないし８のいずれか１項において、ガスフロースパッタリングによる成膜後、焼成されてなることを特徴とするものである。
【００２２】
請求項１０の酸化タングステン薄膜は、請求項９において、焼成条件が４００〜９００℃であることを特徴とするものである。
【発明の効果】
【００２３】
ガスフロースパッタリングは、比較的高い圧力下でスパッタリングを行い、スパッタ粒子をガスの強制流により成膜対象基板まで輸送して堆積させる方法である。このガスフロースパッタリングは、高真空排気が不要であることから、従来の通常のスパッタリングのような大掛かりな排気装置を用いることなく、メカニカルなポンプ排気で成膜することが可能であり、従って、安価な設備で実施できる。しかも、ガスフロースパッタリングは、通常のスパッタリングの１０〜１０００倍の高速成膜が可能である上に、ターゲットの利用効率も高い。従って、本発明によれば、ガスフロースパッタリングを採用することによる設備費の低減、成膜時間の短縮、成膜効率の向上により、酸化タングステン薄膜を安価に成膜することが可能となる。しかも、ガスフロースパッタリングでは、ＤＣマグネトロンスパッタリングと異なり、ターゲットの背面に磁石を必要としない。従って、ターゲットの利用効率が９０％以上と非常に高く、低コスト化に有利である。（ＤＣマグネトロンスパッタリング：２０〜３０％）
しかも、ガスフロースパッタリングであれば、基材加熱を行う場合の他に、基板を加熱せずに成膜した後に焼成を行う場合であっても、光触媒活性の高い酸化タングステン薄膜を成膜することができる。また、成膜された酸化タングステン薄膜の基材に対する密着性も良好であるため、高品質の酸化タングステン薄膜を製造することができる。
【００２４】
なお、本発明による効果が得られる作用機構の詳細は次の通りである。
【００２５】
通常のスパッタリング法では、Ｗターゲットを用いて酸化タングステンを成膜する際に、酸素をある程度導入した時点でターゲット表面が酸化されて、成膜される薄膜は透明な酸化タングステン薄膜となるが、成膜速度も非常に遅くなってしまう。一方で、ガスフロースパッタリングでは圧力が２桁程度高く、ターゲット表面をアルゴンガスの強制流が流れ、ターゲット表面に酸素ガスが拡散してくるのを防ぎ、ターゲット表面を酸化させることなく常にフレッシュなメタル状態に維持しつつスパッタリングし、スパッタ粒子をアルゴンの強制流にて基板上まで輸送し、基板上で酸素ガスにより酸化させることが可能である。これにより十分な酸素を導入しても通常のスパッタリングのように酸化物モードになって成膜速度が低下することはなく、酸化タングステン薄膜の高速成膜が可能となる。高速成膜のレベルとしては、通常のＤＣマグネトロンスパッタリング法を用いた場合と比較して、酸化タングステン薄膜の密度が同一でないことや成膜圧力などの条件により成膜速度が変化するために単純に比較することはできないが、同一電力密度を印加した場合には２０倍以上の成膜速度が得られる。例えば４Ｗ／ｃｍ２の電力印加にて、ＤＣマグネトロンスパッタリング法では約９ｎｍ／ｍｉｎ、ガスフロースパッタリングでは約２００ｎｍ／ｍｉｎの成膜速度が可能である。
【００２６】
また、導入する酸素量やその他の条件により触媒活性の高さが異なるが、ガスフロースパッタリングでは酸素導入量により急激に成膜速度が低下するなどのモードの変化もなく、良好な光触媒活性を有する条件を容易に見つけ出すことができる。酸素導入量が多いほど光触媒活性は高い傾向にあるが、極度の酸素導入量増大はターゲット表面でのアーキングを誘発するため、これらの問題が生じない範囲で酸素流量は適宜変更することができる。
【００２７】
このようにガスフロースパッタ法では可視光応答光触媒活性を有する酸化タングステンの高速成膜ができることが特徴であるが、更にはガスフロースパッタ法にて作製した酸化タングステン薄膜は、基板加熱によるアズテポ結晶化以外に、後焼成による結晶化プロセスであっても良好な可視光応答光触媒活性を示すという発明を得た。この理由については現在明らかとなっていないが、ガスフロースパッタ成膜された酸化タングステン薄膜には、後の焼成プロセスで結晶の核となるためのナノ結晶が形成されている可能性が考えられる。
【発明を実施するための最良の形態】
【００２８】
以下に本発明の酸化タングステン薄膜の実施の形態を詳細に説明する。
【００２９】
まず、図１を参照して、本発明で採用するガスフロースパッタリングによる成膜方法について説明する。
【００３０】
図１（ａ）は、本発明の実施に好適なガスフロースパッタリング装置の概略的な構成を示す模式図であり、図１（ｂ）は、図１（ａ）のターゲット及びバックプレート構成を示す斜視図である。
【００３１】
ガスフロースパッタリング装置では、スパッタガス導入口１１からチャンバー２０内にアルゴン等の希ガス等を導入し、ＤＣ電源等の電源１２に接続されたアノード１３及びカソードとなるターゲット１５間での放電で発生したプラズマによりターゲット１５をスパッタリングし、はじき飛ばされたスパッタ粒子をアルゴン等の希ガス等の強制流にて基板１６まで輸送し堆積させる。なお、図示例において、基板１６はホルダー１７に支持されており、基板１６の近傍には反応性ガスの導入口１８が配置されており、反応性スパッタリングリングを行うことが可能である。１４は水冷バッキングプレートである。
【００３２】
本発明においては、このようなガスフロースパッタリング装置を用いて、酸化タングステン薄膜を成膜する。
【００３３】
ガスフロースパッタリングによる酸化タングステン薄膜の成膜は、金属Ｗをターゲットとし、酸素ガスを導入しながら行う反応性スパッタリングにより行う。
【００３４】
用いるターゲットの形状には特に制限はなく、円筒形のターゲットや矩形板状のターゲットなど任意の形状のターゲットを用いることができるが、加工費が安いことから、矩形板状のターゲットを用い、これらを図１のように向かい合わせた方式とすることが好ましい。また、ガスフロースパッタリングは、図１に示す如く、酸素ガスとアルゴンガスとを別々に導入して行うことが高速成膜及び安定放電の点で好ましく、また、この方式では、基材を搬送しながら連続的に成膜したり、シート状基材を一方のロールから送り出して他方のロールに巻き取るようにして成膜して、ターゲット長さを長くすることで容易に成膜効率を高めることができる。
【００３５】
基材としては耐熱性基材が用いられ、例えば、ガラス板、金属板、金属箔、又はセラミックス板等を用いることができる。ここで、金属板、金属箔の金属としては、Ａｌ，Ｃｕ，Ａｕ，Ｆｅ，Ｎｉ等、或いはこれらを含む合金（例えばＳＵＳ）等が挙げられる。また、セラミックスとしてはジルコニア、アルミナ、イットリア、炭化珪素、窒化珪素等が挙げられる。
【００３６】
成膜時に基材加熱を行うことにより、成膜される薄膜が結晶性薄膜になる。ここで、加熱温度は４００〜９００℃であることが好ましく、特に５００〜８００℃であることが好ましい。４００℃未満であると十分に結晶化されない。９００℃より高いと、使用可能な基板が制限される、加熱機構が高コストなものが必要になる等の問題が生じる。
【００３７】
成膜時に基材加熱を行わず、非加熱基材で成膜した薄膜は、アズデポジッションの状態（薄膜に対して後焼成などの後処理を施さない、成膜直後の状態）において、アモルファス薄膜である。この非加熱基材で成膜した薄膜を焼成することにより、結晶性薄膜になる。この焼成条件としては、焼成温度が４００〜９００℃特に５００〜８００℃であることが好ましい。４００℃未満であると十分に結晶化されない。９００℃より高いと、使用可能な基板が制限される、加熱機構が高コストなものが必要になる等の問題が生じる。
【００３８】
なお、成膜に用いる基材には、必要に応じて珪素（Ｓｉ）の酸化物、窒化物、酸窒化物等の下地層を形成しても良い。
【００３９】
ガスフロースパッタリング時の成膜圧力は、高過ぎると成膜速度が低下し、またアークが起きやすく不安定になり、低過ぎると放電電圧が高くなり、放電維持が困難であることから、５〜２００Ｐａ、特に１０〜１２０Ｐａであることが好ましい。
【００４０】
その他のガスフロースパッタリング条件、例えば酸素ガス流量やアルゴンガス流量、投入電力、ターゲット基材間距離等は装置型式により異なるため、一概に数値を挙げることはできないが、図１のような型式の装置であれば、通常
電力密度：１〜２５Ｗ／ｃｍ２
アルゴンガス流量：０．５〜３０ＳＬＭ
酸素ガス流量：５〜１２０ｓｃｃｍ
ターゲット基材間距離：５〜１５ｃｍ
といった条件を採用することができる。
【００４１】
ここで、高い成膜速度と放電安定性、形成される酸化タングステン薄膜の光触媒活性に応じて、これらの条件を設定する。
【００４２】
本発明によれば成膜速度１００ｎｍ／ｍｉｎ以上の高速成膜が可能である。なお、ここで成膜速度とは１分間に成長する膜の厚みの値である。
【００４３】
このようにして得られる酸化タングステン薄膜は、基材無加熱成膜後に焼成した状態で、後述の実施例の項に挙げたアセトアルデヒドの分解活性評価試験において、１２０分の可視光照射で１０ｐｐｍ以上好ましくは１５ｐｐｍ以上の濃度低下となるような触媒活性を示す。
【００４４】
また、基板加熱成膜後の状態で、実施例の項に挙げたアセトアルデヒドの分解活性評価試験において、１２０分の可視光照射で１５ｐｐｍ以上好ましくは２０ｐｐｍ以上の濃度低下となるような触媒活性を示す。
【００４５】
また、前述の如く、ガスフロースパッタリング成膜によれば、酸素欠陥が極めて少ない、化学量論比に近い酸化タングステンが形成可能であることから、本発明によれば、ＷＯｘでｘが３又は３に近い酸化タングステン薄膜を成膜することができる。
【００４６】
このような本発明の光触媒酸化タングステン薄膜は、その優れた光触媒活性に基く有機物分解や超親水性などの機能により、脱臭、水浄化、防汚、セルフクリーニング（自己浄化）、抗菌、抗ウィルス、抗カビ、殺菌など様々な分野への適用が可能である。
【実施例】
【００４７】
以下に実施例及び比較例を挙げて本発明をより具体的に説明するが、本発明はその要旨を超えない限り以下の実施例に限定されるものではない。
【００４８】
なお、以下の実施例及び比較例では、成膜された酸化タングステン薄膜の光触媒活性を、アセトアルデヒドの分解活性を調べることにより評価したが、これは、次の理由による。即ち、光触媒の機能として親水性の評価も広く行われているが、アセトアルデヒドを分解できない程度の光触媒活性の低い試料であっても、可視光照射により接触角５度以下の超親水を示す場合があるため、より高い光触媒活性が必要なアセトアルデヒドの分解活性を以下の方法で調べることにより、光触媒活性を評価した。
【００４９】
［アセトアルデヒドの分解活性評価法］
密閉された容積４００ｃｃの石英ガラス容器中に５ｃｍ角のアルカリフリーガラス基板上に垂直投影面積で２５ｃｍ２の面積に成膜された酸化タングステン薄膜を設置し、石英ガラス容器に濃度約６０ｐｐｍとなるようにアセトアルデヒドを充填し、可視光を照射する前に１時間ほど暗所に設置し、アセトアルデヒド濃度の変化を計測して内容物の漏れが無いことを確認する。その後、可視光を照射し、照射時間に対するアセトアルデヒド濃度の変化を計測した。なお、可視光照射には中心波長４５０ｎｍのキセノンランプ（ＨＡＹＡＳＨＩ社製「ＬＡ−２５０Ｘｅキセノンランプ」）を用いて１．０ｍＷ／ｃｍ２の光強度でサンプルに照射し、アセトアルデヒド濃度は、容器内の気相をマイクロシリンジで１ｍｌ抜き取り、ガスクロマトグラフィー（島津製作所製「ＧＣ−１４Ｂ」）を用いて計測した。
【００５０】
説明の便宜上まず、比較例を挙げる。
【００５１】
比較例１
通常のＤＣマグネトロンパルススパッタ装置を用い、真空チャンバーに、基板としてアルカリフリーガラスをセットし、荒引きポンプ（ロータリーポンプ＋メカニカルブースターポンプ）で１×１０−１Ｐａまで排気した後、ターボ分子ポンプで５×１０−４Ｐａまで排気し、次いで以下の条件で酸化物モードでの酸化タングステン薄膜の成膜を行った。
【００５２】
・ターゲット：φ７５ｍｍの金属タングステン
・カソード形状：円形マグネトロン、基板と平行に対面して設置
・基板位置：ターゲットと基板との距離１００ｍｍ
成膜圧力：５Ｐａ
基板の加熱温度：６００℃
酸素ガス流量：１００ｓｃｃｍ
Ａｒガス流量：０ｓｃｃｍ
投入電力：１８０Ｗ
投入電力密度：４Ｗ／ｃｍ２
成膜速度：９ｎｍ／ｍｉｎ
膜厚：５００ｎｍ
【００５３】
形成された酸化タングステン薄膜のアセトアルデヒドの分解活性評価結果を図２に示した。
【００５４】
図２より、形成された酸化タングステン薄膜はアセトアルデヒドの分解活性を示すものの、成膜速度は９ｎｍ／ｍｉｎと超低速であった。
【００５５】
比較例２
基板加熱を行わないこと以外は比較例１と同様にして酸化タングステン薄膜を成膜し、その後６００℃で１時間の後焼成を行った。
【００５６】
形成された酸化タングステン薄膜のアセトアルデヒドの分解活性評価結果を図３に示した。図３より、形成された酸化タングステン薄膜はアセトアルデヒドの分解活性を示さないことが確認された。
【００５７】
実施例１
図１に示すガスフロースパッタ装置を用い、チャンバー内に、基板としてアルカリフリーガラスをセットし、荒引きポンプ（ロータリーポンプ＋メカニカルブースターポンプ）で１×１０−１Ｐａまで排気した後、以下の条件で酸化タングステン薄膜を成膜した。
【００５８】
・ターゲット：８０ｍｍ×１６０ｍｍ×６ｍｍのＷターゲット
・カソード形状：平行平板対向型（上記ターゲットを２枚使用、距離３０ｍｍ）
・基板位置：カソード端部と基材間距離１０５ｍｍ
基板加熱温度：６００℃
成膜圧力：７０Ｐａ
酸素ガス（反応性ガス）流量：５０ｓｃｃｍ
Ａｒガス（強制流）流量：５ＳＬＭ
投入電力：１．０ｋＷ
投入電力密度：３．９Ｗ／ｃｍ２
成膜速度：２２０ｎｍ／ｍｉｎ
膜厚：５００ｎｍ
【００５９】
形成された酸化タングステン薄膜のアセトアルデヒドの分解活性評価結果を図４に示した。図４より、形成された酸化タングステン薄膜は２２０ｎｍ／ｍｉｎと超高速成膜ながらアセトアルデヒドの分解活性を示すことが確認された。
【００６０】
実施例２
基板加熱を行わなかった以外は実施例１と同様にして酸化タングステン薄膜を成膜した。その後、この酸化タングステン薄膜を大気中６００℃で１時間焼成した。
【００６１】
形成された酸化タングステン薄膜のアセトアルデヒドの分解活性評価結果を図５に示した。図５より、形成された酸化タングステン薄膜はアセトアルデヒドの分解活性を示すことが確認された。
【００６２】
比較例１，２及び実施例１，２の結果（図２〜図４）をまとめたものを図６に示した。これらの結果から、ガスフロースパッタリング法による光触媒酸化タングステン薄膜の形成について、酸化タングステンの高速成膜が可能であり、また、成膜された酸化タングステン薄膜は、基板加熱成膜あるいは後焼成のいずれの方法によっても優れた可視光応答光触媒活性（アセトアルデヒドの分解活性）を有することが明らかとなった。ガスフロースパッタ法が安価な設備で構成できることや、成膜速度が早い事、ターゲット利用効率が高いことから低コストに光触媒薄膜を作製することが可能であり、またＷＯ３はＴｉＯ２にはない可視光応答性を有することから屋内使用などにも有望である。
【図面の簡単な説明】
【００６３】
【図１】図１（ａ）は、本発明の実施に好適なガスフロースパッタリング装置の概略的な構成を示す模式図であり、図１（ｂ）は、図１（ａ）のターゲット及びバックプレート構成を示す斜視図である。
【図２】比較例１で成膜された酸化タングステン薄膜のアセトアルデヒド分解活性の測定結果を示す図である。
【図３】比較例２で成膜された酸化タングステン薄膜のアセトアルデヒド分解活性の測定結果を示す図である。
【図４】実施例１で成膜された酸化タングステン薄膜のアセトアルデヒド分解活性の測定結果を示す図である。
【図５】実施例２で成膜された酸化タングステン薄膜のアセトアルデヒド分解活性の測定結果を示す図である。
【図６】比較例１，２及び実施例１，２で成膜された酸化タングステン薄膜のアセトアルデヒド分解活性の測定結果の総てを載せた図である。
【図１】
2008106342.tif 000003
【図２】
2008106342.tif 000004
【図３】
2008106342.tif 000005
【図４】
2008106342.tif 000006
【図５】
2008106342.tif 000007
【図６】
2008106342.tif 000008